(57)【要約】【課題】顔料成分の分光特性、分散性、耐候性に優れたカラーフィルタ用着色組成物、並びに色再現領域が広く、耐熱性、耐光性、耐溶剤性に優れるカラーフィルタの提供。【解決手段】透明樹脂、その前駆体またはそれらの混合物からなる顔料担体と、ローダミン系染料の金属レーキ顔料とを含むカラーフィルタ用着色組成物であって、前記金属レーキ顔料のレーキ化に用いる沈殿剤がリン（Ｐ）を含有するコンプレックスアシッドであるカラーフィルタ用着色組成物、並びに赤色、緑色、青色のフィルタセグメントを備えるカラーフィルタまたはマゼンタ色、シアン色、イエロー色のフィルタセグメントを備えるカラーフィルタであって、赤色フィルタセグメントまたはマゼンタ色フィルタセグメントが、本発明のカラーフィルタ用着色組成物により形成されてなるカラーフィルタ。【選択図】なし【特許請求の範囲】
【請求項１】
透明樹脂、その前駆体またはそれらの混合物からなる顔料担体と、ローダミン系染料の金属レーキ顔料とを含むカラーフィルタ用着色組成物であって、前記金属レーキ顔料のレーキ化に用いる沈殿剤がリン（Ｐ）を含有するコンプレックスアシッドであることを特徴とするカラーフィルタ用着色組成物。
【請求項２】
ローダミン系染料の金属レーキ顔料が、Ｃ．Ｉ．ピグメントレッド８１、８１：３、８１：４、Ｃ．Ｉ．ピグメントバイオレット１、２、２：２のいずれかであることを特徴とする、請求項１記載のカラーフィルタ用着色組成物。
【請求項３】
沈殿剤が、タングステン（Ｗ）をさらに含有するコンプレックスアシッドであることを特徴とする請求項１または２に記載のカラーフィルタ用着色組成物。
【請求項４】
顔料担体が透明樹脂の前駆体を含み、光重合開始剤をさらに含有することを特徴とする請求項１〜３いずれかに記載のカラーフィルタ用着色組成物。
【請求項５】
波長５７５〜５８５ｎｍの範囲内で透過率５０％となる塗膜を形成したとき、前記塗膜の厚さが０．５〜２．５μｍの範囲であり、前記塗膜の波長５００〜５５０ｎｍの分光透過率が１０％以下、波長４００〜４５０ｎｍの分光透過率が７０％以上、波長６００〜７００ｎｍの分光透過率が８０％以上となる請求項１〜４いずれかに記載のカラーフィルタ用着色組成物。
【請求項６】
少なくとも１つの赤色フィルタセグメント、少なくとも１つの緑色フィルタセグメントおよび少なくとも１つの青色フィルタセグメントを備えるカラーフィルタにおいて、少なくとも１つの赤色フィルタセグメントが、請求項１〜５いずれかに記載のカラーフィルタ用着色組成物により形成されてなるカラーフィルタ。
【請求項７】
少なくとも１つのマゼンタ色フィルタセグメント、少なくとも１つのシアン色フィルタセグメントおよび少なくとも１つのイエロー色フィルタセグメントを備えるカラーフィルタにおいて、少なくとも１つのマゼンタ色フィルタセグメントが、請求項１〜５いずれかに記載のカラーフィルタ用着色組成物により形成されてなるカラーフィルタ。
【発明の詳細な説明】
【技術分野】
【０００１】
本発明は、カラー液晶表示装置、カラー撮像管素子等に用いられるカラーフィルタの製造に使用されるカラーフィルタ用着色組成物、及びこれを用いて形成されてなる赤色またはマゼンタ色フィルタセグメントを備えるカラーフィルタに関するものである。
【背景技術】
【０００２】
カラー液晶表示装置は、２枚の偏光板に挟まれた液晶層が、１枚目の偏光板を通過した光の偏光度合いを制御して、２枚目の偏光板を通過する光量をコントロールすることにより表示を行う表示装置であり、ツイストネマチック（ＴＮ）型液晶を用いるタイプが主流となっている。液晶表示装置は、２枚の偏光板の間にカラーフィルタを設けることによりカラー表示が可能となり、近年、テレビやパソコンモニタ等に用いられるようになったことから、カラーフィルタに対して高コントラスト化、高明度化とともに、広い色再現領域や高い信頼性の要求も高くなっている。
カラーフィルタは、ガラス等の透明な基板の表面に２種以上の異なる色相の微細な帯（ストライプ）状のフィルタセグメントを平行又は交差して配置したもの、あるいは微細なフィルタセグメントを縦横一定の配列で配置したものからなっている。フィルタセグメントは、数ミクロン〜数１００ミクロンと微細であり、しかも色相毎に所定の配列で整然と配置されている。
【０００３】
一般的に、カラー液晶表示装置では、カラーフィルタの上に液晶を駆動させるための透明電極が蒸着あるいはスパッタリングにより形成され、さらにその上に液晶を一定方向に配向させるための配向膜が形成されている。これらの透明電極及び配向膜の性能を充分に得るには、その形成を一般に２００℃以上、好ましくは２３０℃以上の高温で行う必要がある。このため、現在、カラーフィルタの製造方法としては、耐光性、耐熱性に優れる顔料を着色剤とする顔料分散法と呼ばれる方法が主流となっている。
顔料分散法は、透明樹脂中に色素である顔料粒子を分散させたものに感光剤や添加剤などを混合・調合することによってカラーレジスト化し、このカラーレジストを基板上にスピンコーターなどの塗布装置により塗膜形成し、アライナーやステッパー等によりマスクを介して選択的に露光を行い、アルカリ現像、熱硬化処理をすることによりパターニングし、この操作を繰り返すことによってカラーフィルタを作製する方法である。
【０００４】
カラーフィルタ基板の３原色（赤・青・緑；ＲＧＢ）の一つである赤色フィルタセグメントには、主顔料として、ジケトピロロピロール系顔料（例えば、Ｃ．Ｉ．ピグメントレッド２５４）やアントラキノン系顔料（例えばＣ．Ｉ．ピグメントレッド１７７）を用いることが一般的である。しかしながら、これらの顔料は高コントラスト化や高明度化には有利であるが、色材としては色再現領域に限界があった。
色再現領域を広げるために、顔料ではなく染料を樹脂等に溶解させる技術が提案されている（例えば特許文献１）。しかし、染料は顔料に比較して耐熱性、耐光性、耐溶剤性に劣るという問題がある。
また、カラー撮像管素子は、その受光素子上に赤・青・緑（ＲＧＢ）の加法混合の三原色のフィルタセグメントを具備するカラーフィルタをそれぞれ配設して色分解するのが一般的である。近年においては、カラー撮像素子の小型化および高画素化によって１画素当たりの面積が減少する方向にある。
【０００５】
この加法混合の三原色のフィルタセグメントを具備するカラーフィルタを用いることにより、色分解の容易さと良好な色再現が得られるものの、三原色のフィルタセグメントは、それぞれ主波長付近の狭い範囲での光の透過領域しかないことや、高画素化による１画素当たりの面積の減少が感度低下の原因となっていた。
この問題を解決するために、カラー撮像管素子等には、３原色の補色に相当する、イエロー・マゼンタ・シアン（ＹＭＣ）のフィルタセグメントを具備するカラーフィルタが用いられている。補色のカラーフィルタは、原色のカラーフィルタに比べ高感度が得られるため、フラッシュなどの補助光源を利用しにくいビデオカメラ等で採用される場合が多い。
【０００６】
しかしながら、補色のカラーフィルタに用いる補色顔料は、選択できる範囲が極めて狭く、優れた分光特性を有する補色顔料は得にくいのが現状であった。その点が補色のカラーフィルタを採用した撮像素子において優れた色再現性が得にくい理由の一つになっていた。特にマゼンタにおける分光特性が十分では無く、例えば、キナクリドン系のマゼンタ顔料であるＣ．Ｉ．ピグメントレッド１２２は、短波長側（４００〜４５０ｎｍ）の透過率が低いため、色バランスを崩してしまう傾向にあった。また、補色のカラーフィルタに用いるマゼンタ染料としては、塩基性染料であるローダミン６Ｇ（Ｃ．Ｉ．ベーシックレッド１）等が前記キナクリドン系のマゼンタ顔料に比べて短波長側においても高透過率が得られるが、カラー液晶表示装置のカラーフィルタに用いる染料と同様に顔料と比較して耐熱性、耐光性、耐溶剤性に劣るという問題があった。
【０００７】
上記のマゼンタ顔料およびマゼンタ染料の欠点を改善する方法として、染料のレーキ化が知られている（例えば特許文献２、３）。これは、染料を体質顔料上に適当な沈殿剤で沈殿固着させ、水に不溶性な形にしたもので、染色レーキ顔料または染付けレーキ顔料として一般的である。しかし、染色レーキ顔料を樹脂溶液に分散した着色組成物においても色特性（着色性、透過性）が十分満足いくレベルではないという問題があった。また、耐熱性、耐光性、耐溶剤性に関しても、近年要求されている高い信頼性を満足するレベルでもなかった。
【特許文献１】特開平６−７５３７５号公報
【特許文献２】特開２００１−８１３４８号公報
【特許文献３】特開２００５−２９２３０５号公報
【発明の開示】
【発明が解決しようとする課題】
【０００８】
本発明の目的は、色特性及び耐熱性、耐光性、耐溶剤性に優れる安定なカラーフィルタ用着色組成物、並びにそれを用いた色再現領域が広く、耐熱性、耐光性、耐溶剤性に優れるカラーフィルタを提供することである。
また、特に、色素成分の分散性、透過性に優れ、色特性及び耐熱性、耐光性、耐溶剤性に優れる安定なカラーフィルタ用着色組成物を提供することである。
【課題を解決するための手段】
【０００９】
本発明のカラーフィルタ用着色組成物は、透明樹脂、その前駆体またはそれらの混合物からなる顔料担体と、ローダミン系染料の金属レーキ顔料とを含むカラーフィルタ用着色組成物であって、前記金属レーキ顔料のレーキ化に用いる沈殿剤がリン（Ｐ）を含有するコンプレックスアシッドであることを特徴とする。
また、本発明のカラーフィルタは、少なくとも１つの赤色フィルタセグメント、少なくとも１つの緑色フィルタセグメントおよび少なくとも１つの青色フィルタセグメントを備えるカラーフィルタにおいて、少なくとも１つの赤色フィルタセグメントが、本発明のカラーフィルタ用着色組成物により形成されてなることを特徴とする。
また、本発明のカラーフィルタは、少なくとも１つのマゼンタ色フィルタセグメント、少なくとも１つのシアン色フィルタセグメントおよび少なくとも１つのイエロー色フィルタセグメントを備えるカラーフィルタにおいて、少なくとも１つのマゼンタ色フィルタセグメントが、本発明のカラーフィルタ用着色組成物により形成されてなることを特徴とする。
【発明の効果】
【００１０】
本発明のカラーフィルタ用着色組成物は、色材として、レーキ化に用いる沈殿剤がリン（Ｐ）を含有するコンプレックスアシッドであるローダミン系染料の金属レーキ顔料を用いているため、透過性に優れ、広い色再現領域をもつと共に、耐熱性、耐光性、耐溶剤性に優れる。
本発明のカラーフィルタ用着色組成物を使用することより、色再現領域が広く、耐熱性、耐光性、耐溶剤性に優れるカラーフィルタを形成することが可能になる。
【発明を実施するための形態】
【００１１】
まず、本発明のカラーフィルタ用着色組成物について詳細に説明する。
本発明のカラーフィルタ用着色組成物は、透明樹脂、その前駆体またはそれらの混合物からなる顔料担体と、レーキ化に用いる沈殿剤がリン（Ｐ）を含有するコンプレックスアシッドであるローダミン系染料の金属レーキ顔料とを含む。
（顔料）
本発明のカラーフィルタ用着色組成物は、ローダミン系染料の金属レーキ顔料を着色剤として含有する。ここで、該顔料のレーキ化に用いる沈殿剤は、リン（Ｐ）を含有するコンプレックスアシッドである。
ローダミン系染料の金属レーキ顔料は、ローダミン系染料溶解液に沈殿剤を添加し、ローダミン系染料を不溶性微粒子にして沈殿させ、濾過、乾燥し、粉砕することにより得られる。ローダミン系染料溶解液は、ローダミン系染料を溶媒に溶解したものである。
【００１２】
ローダミン系染料の金属レーキ顔料を構成する染料成分としては、例えば、ローダミンＢ、ローダミン３Ｂ、ローダミン３Ｇ、ローダミン６Ｇ、ローダミン６ＧＣＰ、ローダミＢベースなどのローダミン染料が挙げられる。これらのローダミン染料の中では、発色性が良好である点から、ローダミン６Ｇ、６ＧＣＰ（Ｃ．Ｉ．ベーシックレッド１、Ｃ．Ｉ．ベーシックレッド１：１）、ローダミンＢ（Ｃ．Ｉ．ベーシックバイオレット１０）が好ましい。
また、これらのローダミン染料は、適宜併用することも可能である。例えば、ローダミン６ＧとローダミンＢとを併用することで、蛍光性のあるマゼンタ色、赤色、バイオレット色の金属レーキ顔料を得ることが可能である。
【００１３】
ローダミン系染料をレーキ化するための沈澱剤としては、リン（Ｐ）を含有するコンプレックスアシッドを用いる。
本発明において、リン（Ｐ）を含有するコンプレックスアシッド(ＣＯＭＰＬＥＸ ＡＣＩＤ)とは、タングステン、モリブデン、バナジウム等の金属からなるイソポリ酸骨格に、ヘテロ原子であるリン（Ｐ）が含まれるヘテロポリ酸である。リン（Ｐ）を含有するコンプレックスアシッドとしては、リン・モリブデン酸、リン・タングステン酸、リン・タングステン・モリブデン酸等の無機酸素酸であるヘテロポリ酸が挙げられる。具体的に構造式を例示すると、リン・タングステン酸 Ｈ３[ＰＷ１２Ｏ４０]・ｎＨ２Ｏ(ｎ≒30) 、リン・モリブデン酸Ｈ３[ＰＭｏ１２Ｏ４０]・ｎＨ２Ｏ(ｎ≒30)、リン・タングステン・モリブデン酸Ｈ３[ＰＷ１２−ＸＭｏＸＯ４０]・ｎＨ２Ｏ(０＜Ｘ＜１２、ｎ≒30)、 リン・モリブデン酸ナトリウムＮａ[ＰＭｏ１２Ｏ４０]・ｎＨ２Ｏ(ｎ≒30)等があげられる。
【００１４】
これらの沈殿剤を染料溶液中に加え、沈殿させレーキ化を行なうことでローダミン系染料の金属レーキ顔料が得られる。    
このとき沈殿剤は所望の組成になるようにタングステン酸ソーダ、第二リン酸ソーダ、モリブデン酸ソーダ等のヘテロポリ酸を組み合わせて添加すればよい。
即ち、ローダミン系染料の金属レーキ顔料は、リン（Ｐ）を含有するコンプレックスアシッドを用いてローダミン系染料を不溶性塩として沈着させたものである。
リン（Ｐ）を含有するコンプレックスアシッドを沈殿剤とするローダミン系染料の金属レーキ顔料は、透過性に優れ、耐光性が著しく向上し、好ましいものである。これは、リン（Ｐ）成分が耐溶剤性に優れていることに起因する。一方、リン（Ｐ）ではなくケイ素（Ｓｉ）をヘテロ原子として含有する沈殿剤を用いると、ローダミン系染料の金属レーキ顔料の耐溶剤性が低下してしまい、溶剤、樹脂中への分散が悪くなってしまい、着色組成物として濁りが生じ、カラーフィルタ用の材料としては好ましくない。
【００１５】
また、モリブデン（Ｍｏ）は顔料の着色性の安定化、濃度アップに寄与し、タングステン（Ｗ）は顔料の透過性を向上させるものである。これは、タングステン（Ｗ）のイオン半径がモリブデン（Ｍｏ）のイオン半径よりも大きいからである。カラーフィルタ用途である本発明の場合は、透過性を考慮する必要があることから、リン（Ｐ）およびタングステン（Ｗ）を含有するコンプレックスアシッドを沈殿剤として用いることが好ましい。
また、本発明のローダミン系染料の金属レーキ顔料においては、モリブデン（Ｍｏ）よりもタングステン（Ｗ）の比率が多い方が透過性において良好となり好ましいものである。
【００１６】
本発明において好ましく使用されるローダミン系染料の金属レーキ顔料をカラーインデックス（Ｃ．Ｉ．）ナンバーで示すと、Ｃ．Ｉ．ピグメントレッド８１（沈殿剤：Ｐ、Ｗ、Ｍｏを含有するリン・タングステン・モリブデン酸）、８１：３（同：Ｐ、Ｍｏを含有するリン・モリブデン酸）、８１：４（同：Ｐ、Ｗ、Ｍｏを含有するリン・タングステン・モリブデン酸）、Ｃ．Ｉ．ピグメントバイオレット１（同：Ｐ、Ｗ、Ｍｏを含有するリン・タングステン・モリブデン酸）、２（同：Ｐ、Ｗ、Ｍｏを含有するリン・タングステン・モリブデン酸）、２：２（同：Ｐ、Ｗ、Ｍｏを含有するリン・タングステン・モリブデン酸）等の赤色や赤みがかった紫色の顔料を挙げることができる。
中でも、Ｃ．Ｉ．ピグメントレッド８１、８１：４、Ｃ．Ｉ．ピグメントバイオレット１、２は、優れた透過性を有する顔料であることから好ましい。
これらのローダミン系染料の金属レーキ顔料を使用することによって、他の赤色系顔料では得られなかった広い色再現領域を得ることができる。
【００１７】
本発明の着色組成物を用いて赤色フィルタセグメントを形成する場合には、色調整や補色目的で、他の赤色顔料や橙色顔料、黄色顔料を併用することができる。
併用することのできる他の赤色顔料としては、Ｃ．Ｉ．ピグメントレッド７、１４、４１、４８：１、４８：２、４８：３、４８：４、１４６、１６８、１７７、１７８、１８４、１８５、１８７、２００、２０８、２１０、２４２、２４６、２５４、２５５、２６４、２７０、２７２、２７９等の顔料を挙げることができる。
橙色顔料としては、Ｃ．Ｉ．ピグメントオレンジ４３、７１、７３等の顔料を挙げることができる。
【００１８】
また、黄色顔料としては、Ｃ．Ｉ．ピグメントイエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４等を挙げることができる。
【００１９】
また、本発明の着色組成物を用いてマゼンタ色フィルタセグメントを形成する場合には、色調整目的で他の赤色顔料を併用することができる。
併用することのできる他の赤色顔料としては、Ｃ．Ｉ．ピグメントレッド１２２、１９２、２０２、２０７、２０９等の顔料を挙げることができる。
着色組成物を構成する全不揮発成分中において、好ましい顔料の濃度（他の顔料を併用する場合は、全顔料成分の濃度）は、充分な色再現性を得る観点から１０重量％以上であり、より好ましくは１５重量％以上、最も好ましくは２０重量％以上である。また、着色組成物の安定性を得る観点から、好ましい顔料の濃度は９０重量％以下であり、より好ましくは８０重量％以下、最も好ましくは７０重量％以下である。
【００２０】
本発明の着色組成物を用いて赤色フィルタセグメントを形成する場合の好ましい顔料の比率は、色度領域を広げ、優れた分光特性を得ることが可能となることから、顔料の全量を基準（１００重量％）として、上記ローダミン系染料の金属レーキ顔料が４０〜１００重量％、他の赤色顔料が０〜６０重量％、橙色顔料が０〜６０重量％、黄色顔料が０〜５０重量％である。
より好ましくは、顔料の全量を基準（１００重量％）として、上記ローダミン系染料の金属レーキ顔料が５０〜９０重量％、他の赤色顔料が０〜５０重量％、橙色顔料が０〜４５重量％、黄色顔料が５〜４５重量％である。
【００２１】
また、本発明の着色組成物を用いてマゼンタ色フィルタセグメントを形成する場合の好ましい顔料の比率は、色度領域を広げ、優れた分光特性を得ることが可能となることから、顔料の全量を基準（１００重量％）として、上記ローダミン系染料の金属レーキ顔料が６０〜１００重量％、他の赤色顔料が０〜４０重量％である。
より好ましくは、顔料の全量を基準（１００重量％）として、上記ローダミン系染料の金属レーキ顔料が７０〜１００重量％、他の赤色顔料が０〜３０重量％である。
【００２２】
（顔料の微細化）
本発明の着色組成物に使用するローダミン系染料の金属レーキ顔料および他の顔料は、ソルトミリング処理を行い微細化することができる。顔料の一次粒子径は、顔料担体中への分散が良好なことから、２０ｎｍ以上であることが好ましい。また、コントラスト比が高いフィルタセグメントを形成できることから、１００ｎｍ以下であることが好ましい。特に好ましい範囲は、２５〜８５ｎｍの範囲である。なお、顔料の一次粒子径は、顔料のＴＥＭ（透過型電子顕微鏡）による電子顕微鏡写真から一次粒子の大きさを直接計測する方法で行った。具体的には、個々の顔料の一次粒子の短軸径と長軸径を計測し、平均をその顔料粒子の粒径とした。次に、１００個以上の顔料粒子について、それぞれの粒子の体積を、求めた粒径の立方体と近似して求め、体積平均粒径を平均一次粒子径とする。
【００２３】
ソルトミリング処理とは、顔料と水溶性無機塩と水溶性有機溶剤との混合物を、ニーダー、２本ロールミル、３本ロールミル、ボールミル、アトライター、サンドミル等の混練機を用いて、加熱しながら機械的に混練した後、水洗により水溶性無機塩と水溶性有機溶剤を除去する処理である。水溶性無機塩は、破砕助剤として働くものであり、ソルトミリング時に無機塩の硬度の高さを利用して顔料が破砕される。顔料をソルトミリング処理する際の条件を最適化することにより、一次粒子径が非常に微細であり、また、分布の幅がせまく、シャープな粒度分布をもつ顔料を得ることができる。
水溶性無機塩としては、塩化ナトリウム、塩化バリウム、塩化カリウム、硫酸ナトリウム等を用いることができるが、価格の点から塩化ナトリウム（食塩）を用いるのが好ましい。水溶性無機塩は、処理効率と生産効率の両面から、顔料の全重量を基準（１００重量％）として、５０〜２０００重量％用いることが好ましく、３００〜１０００重量％用いることが最も好ましい。
【００２４】
水溶性有機溶剤は、顔料及び水溶性無機塩を湿潤する働きをするものであり、水に溶解（混和）し、かつ用いる無機塩を実質的に溶解しないものであれば特に限定されない。ただし、ソルトミリング時に温度が上昇し、溶剤が蒸発し易い状態になるため、安全性の点から、沸点１２０℃以上の高沸点溶剤が好ましい。例えば、２−メトキシエタノール、２−ブトキシエタノール、２−（イソペンチルオキシ）エタノール、２−（ヘキシルオキシ）エタノール、ジエチレングリコール、ジエチレングリコールモノエチルエーテル、ジエチレングリコールモノブチルエーテル、トリエチレングリコール、トリエチレングリコールモノメチルエーテル、液状のポリエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、液状のポリプロピレングリコール等が用いられる。水溶性有機溶剤は、顔料の全重量を基準（１００重量％）として、５〜１０００重量％用いることが好ましく、５０〜５００重量％用いることが最も好ましい。
【００２５】
顔料をソルトミリング処理する際には、必要に応じて樹脂を添加してもよい。用いられる樹脂の種類は特に限定されず、天然樹脂、変性天然樹脂、合成樹脂、天然樹脂で変性された合成樹脂等を用いることができる。用いられる樹脂は、室温で固体であり、水不溶性であることが好ましく、かつ上記有機溶剤に一部可溶であることがさらに好ましい。樹脂の使用量は、顔料の全重量を基準（１００重量％）として、５〜２００重量％の範囲であることが好ましい。
【００２６】
（顔料担体）
本発明の着色組成物に含まれる顔料担体は、顔料を分散させるものであり、透明樹脂、その前駆体、またはそれらの混合物により構成される。
透明樹脂は、可視光領域の４００〜７００ｎｍの全波長領域において分光透過率が好ましくは８０％以上、より好ましくは９５％以上の樹脂である。樹脂には、熱可塑性樹脂、熱硬化性樹脂、及び活性エネルギー線硬化性樹脂が含まれ、その前駆体には、活性エネルギー線照射により硬化して透明樹脂を生成するモノマー若しくはオリゴマーが含まれ、これらを単独で、または２種以上混合して用いることができる。顔料担体は、成膜性及び諸耐性が良好なことから、顔料の全重量を基準（１００重量％）として、３０重量％以上の量で用いることが好ましく、顔料濃度が高く、良好な色特性を発現できることから、５００重量％以下の量で用いることが好ましい。
【００２７】
顔料担体が透明樹脂およびその前駆体の混合物からなる場合には、本発明の着色組成物は、溶剤現像型あるいはアルカリ現像型着色レジストの形態で調製することができる。アルカリ現像型着色レジストの形態で調製する場合は、顔料担体の一部に、（メタ）アクリル酸共重合体樹脂（アルカリ可溶性アクリル樹脂）等の酸性基を有するアルカリ可溶性樹脂を使用する。
熱可塑性樹脂としては、例えば、ブチラール樹脂、スチレン−無水マレイン酸共重合体、塩素化ポリエチレン、塩素化ポリプロピレン、ポリ塩化ビニル、塩化ビニル−酢酸ビニル共重合体、ポリ酢酸ビニル、ポリウレタン系樹脂、ポリエステル樹脂、アクリル系樹脂、アルキッド樹脂、ポリスチレン樹脂、ポリアミド樹脂、ゴム系樹脂、環化ゴム系樹脂、セルロース類、ポリエチレン（ＨＤＰＥ、ＬＤＰＥ）、ポリブタジエン、及びポリイミド樹脂等が挙げられる。
熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、及びフェノール樹脂等が挙げられる。
【００２８】
活性エネルギー線照射により硬化して透明樹脂を生成するモノマー若しくはオリゴマーとしては、
メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、及びトリシクロデカニル（メタ）アクリレート等の単官能（メタ）アクリレート類；
ポリエチレングリコールジ（メタ）アクリレート、１，６−ヘキサンジオールジ（メタ）アクリレート、トリエチレングリコールジ（メタ）アクリレート、及びトリプロピレングリコールジ（メタ）アクリレート等の二官能（メタ）アクリレート類；
トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、及びジペンタエリスリトールペンタ（メタ）アクリレート等の三官能以上の多官能（メタ）アクリレート；
１, ６−ヘキサンジオールジグリシジルエーテル、ビスフェノールＡジグリシジルエーテル、ネオペンチルグリコールジグリシジルエーテル、及びフェノールノボラック樹脂等のエポキシ化合物と（メタ）アクリル酸との反応物であるエポキシ（メタ）アクリレート；
ポリエステル、ポリウレタン、イソシアヌレート、メチロール化メラミン等を変性した各種（メタ）アクリル酸エステル類；並びに
（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等の（メタ）アクリレート以外の単量体が挙げられ、これらを単独で又は２種類以上混合して用いることができるが、必ずしもこれらに限定されない。
【００２９】
（光重合開始剤）
本発明のカラーフィルタ用着色組成物には、顔料担体が透明樹脂の前駆体を含み、該組成物を紫外線照射により硬化したり、フォトリソグラフ法によりフィルタセグメントを形成したりする場合は、光重合開始剤等が添加される。光重合開始剤を使用する際の配合量は、光硬化性及び現像性の観点から、顔料の全重量を基準（１００重量％）として５〜２００重量％であることが好ましく、１０〜１５０重量％であることがより好ましい。
光重合開始剤としては、４−フェノキシジクロロアセトフェノン、４−ｔ−ブチル−ジクロロアセトフェノン、ジエトキシアセトフェノン、１−（４−イソプロピルフェニル）−２−ヒドロキシ−２−メチルプロパン−１−オン、１−ヒドロキシシクロヘキシルフェニルケトン、２−ベンジル−２−ジメチルアミノ−１−（４−モルフォリノフェニル）−ブタン−１−オン、２−メチル−１−［４−（メチルチオ）フェニル］−２−モルフォリノプロパン−１−オン等のアセトフェノン系光重合開始剤、ベンゾイン、ベンゾインメチルエーテル、ベンゾインエチルエーテル、ベンゾインイソプロピルエーテル、ベンジルジメチルケタール等のベンゾイン系光重合開始剤、ベンゾフェノン、ベンゾイル安息香酸、ベンゾイル安息香酸メチル、４−フェニルベンゾフェノン、ヒドロキシベンゾフェノン、アクリル化ベンゾフェノン、４−ベンゾイル−４’−メチルジフェニルサルファイド等のベンゾフェノン系光重合開始剤、チオキサンソン、２−クロルチオキサンソン、２−メチルチオキサンソン、イソプロピルチオキサンソン、２，４−ジイソプロピルチオキサンソン等のチオキサンソン系光重合開始剤、２，４，６−トリクロロ−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−トリル）−４，６−ビス（トリクロロメチル）−ｓ−トリアジン、２−ピペロニル−４，６−ビス（トリクロロメチル）−ｓ−トリアジン、２，４−ビス（トリクロロメチル）−６−スチリル−ｓ−トリアジン、２−（ナフト−１−イル）−４，６−ビス（トリクロロメチル）−ｓ−トリアジン、２−（４−メトキシ−ナフト−１−イル）−４，６−ビス（トリクロロメチル）−ｓ−トリアジン、２，４−トリクロロメチル−（ピペロニル）−６−トリアジン、２，４−トリクロロメチル（４’−メトキシスチリル）−６−トリアジン等のトリアジン系光重合開始剤、ボレート系光重合開始剤、カルバゾール系光重合開始剤、イミダゾール系光重合開始剤等が用いられるが、必ずしもこれらに限定されるものではない。
【００３０】
上記光重合開始剤は、単独あるいは２種以上混合して用いるが、増感剤として、α−アシロキシエステル、アシルフォスフィンオキサイド、メチルフェニルグリオキシレート、ベンジル、９，１０−フェナンスレンキノン、カンファーキノン、エチルアンスラキノン、４，４’−ジエチルイソフタロフェノン、３，３’，４，４’−テトラ（ｔ−ブチルパーオキシカルボニル）ベンゾフェノン、４，４’−ジエチルアミノベンゾフェノン等の化合物を併用することもできるが、必ずしもこれらに限定されるものではない。
増感剤を使用する際の配合量は、光硬化性、現像性の観点から、着色組成物中に含まれる光重合開始剤の配合重量を基準（１００重量％）として３〜６０重量％であることが好ましく５〜５０重量％であることがより好ましい。
【００３１】
（分散助剤）
顔料を顔料担体中に分散する際には、適宜、色素誘導体、樹脂型顔料分散剤、界面活性剤等の分散助剤を用いることができる。分散助剤は、顔料の分散に優れ、分散後の顔料の再凝集を防止する効果が大きいので、分散助剤を用いて顔料を顔料担体中に分散してなる着色組成物を用いた場合には、分光透過率の高いカラーフィルタが得られる。
色素誘導体としては、有機顔料、アントラキノン、アクリドンまたはトリアジンに、塩基性置換基、酸性置換基、または置換基を有していても良いフタルイミドメチル基を導入した化合物があげられる。
【００３２】
本発明においては、中でも顔料誘導体が好ましく、その構造は、下記一般式（１）で示される化合物である。
Ｐ−Ｌｎ        式（１）
（ただし、
Ｐ：有機顔料残基、アントラキノン残基、アクリドン残基またはトリアジン残基
Ｌ：塩基性置換基、酸性置換基、または置換基を有していても良いフタルイミドメチル基
ｎ：１〜４の整数である）
Ｐの有機顔料残基を構成する有機顔料としては、例えば、ジケトピロロピロール系顔料；アゾ、ジスアゾ、ポリアゾ等のアゾ系顔料；銅フタロシアニン、ハロゲン化銅フタロシアニン、無金属フタロシアニン等のフタロシアニン系顔料；アミノアントラキノン、ジアミノジアントラキノン、アントラピリミジン、フラバントロン、アントアントロン、インダントロン、ピラントロン、ビオラントロン等のアントラキノン系顔料；キナクリドン系顔料；ジオキサジン系顔料；ペリノン系顔料；ペリレン系顔料；チオインジゴ系顔料；イソインドリン系顔料；イソインドリノン系顔料；キノフタロン系顔料；スレン系顔料；金属錯体系顔料等が挙げられる。
【００３３】
色素誘導体としては、例えば、特開昭６３−３０５１７３号公報、特公昭５７−１５６２０号公報、特公昭５９−４０１７２号公報、特公昭６３−１７１０２号公報、特公平５−９４６９号公報等に記載されているものを使用でき、これらは単独で又は２種類以上を混合して用いることができる。
色素誘導体の配合量は、分散性向上の点から、顔料１００重量部に対して、好ましくは１重量部以上、更に好ましくは３重量部以上、最も好ましくは５重量部以上である。また、耐熱性、耐光性の観点から、顔料１００重量部に対して、好ましくは５０重量部以下、更に好ましくは３０重量部以下、最も好ましくは２５重量部以下である。
【００３４】
樹脂型顔料分散剤は、顔料に吸着する性質を有する顔料親和性部位と、顔料担体と相溶性のある部位とを有し、顔料に吸着して顔料の顔料担体への分散を安定化する働きをするものである。樹脂型顔料分散剤として具体的には、ポリウレタン、ポリアクリレート等のポリカルボン酸エステル、不飽和ポリアミド、ポリカルボン酸、ポリカルボン酸（部分）アミン塩、ポリカルボン酸アンモニウム塩、ポリカルボン酸アルキルアミン塩、ポリシロキサン、長鎖ポリアミノアマイドリン酸塩、水酸基含有ポリカルボン酸エステルや、これらの変性物、ポリ（低級アルキレンイミン）と遊離のカルボキシル基を有するポリエステルとの反応により形成されたアミドやその塩等の油性分散剤、（メタ）アクリル酸−スチレン共重合体、（メタ）アクリル酸−（メタ）アクリル酸エステル共重合体、スチレン−マレイン酸共重合体、ポリビニルアルコール、ポリビニルピロリドン等の水溶性樹脂や水溶性高分子化合物、ポリエステル系、変性ポリアクリレート系、エチレンオキサイド／プロピレンオキサイド付加化合物、燐酸エステル系等が用いられ、これらは単独で又は２種以上を混合して用いることができるが、必ずしもこれらに限定されるものではない。
【００３５】
界面活性剤としては、ラウリル硫酸ナトリウム、ポリオキシエチレンアルキルエーテル硫酸塩、ドデシルベンゼンスルホン酸ナトリウム、スチレン−アクリル酸共重合体のアルカリ塩、ステアリン酸ナトリウム、アルキルナフタリンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、スチレン−アクリル酸共重合体のモノエタノールアミン、ポリオキシエチレンアルキルエーテルリン酸エステル等のアニオン性界面活性剤；ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレート等のノニオン性界面活性剤；アルキル４級アンモニウム塩やそれらのエチレンオキサイド付加物等のカオチン性界面活性剤；アルキルジメチルアミノ酢酸ベタイン等のアルキルベタイン、アルキルイミダゾリン等の両性界面活性剤が挙げられ、これらは単独で又は２種以上を混合して用いることができるが、必ずしもこれらに限定されるものではない。
【００３６】
（溶剤）
本発明の着色組成物には、顔料を充分に顔料担体中に分散させ、ガラス基板等の基板上に乾燥膜厚が０．２〜５μｍとなるように塗布してフィルタセグメントを形成することを容易にするために溶剤を含有させることができる。
溶剤としては、例えば1,2,3−トリクロロプロパン、1,3−ブタンジオール、1,3-ブチレングリコール、1,3-ブチレングリコールジアセテート、1,4−ジオキサン、2−ヘプタノン、2−メチル−1,3−プロパンジオール、3,5,5-トリメチル-2-シクロヘキセン-1-オン、3,3,5−トリメチルシクロヘキサノン、3−エトキシプロピオン酸エチル、3−メチル−1,3−ブタンジオール、3−メトキシ−3−メチル−1−ブタノール、3−メトキシ−3−メチルブチルアセテート、3-メトキシブタノール、3−メトキシブチルアセテート、4−ヘプタノン、ｍ−キシレン、ｍ−ジエチルベンゼン、ｍ−ジクロロベンゼン、Ｎ，Ｎ−ジメチルアセトアミド、Ｎ，Ｎ−ジメチルホルムアミド、n−ブチルアルコール、ｎ−ブチルベンゼン、n−プロピルアセテート、o−キシレン、o−クロロトルエン、ｏ−ジエチルベンゼン、ｏ−ジクロロベンゼン、ｐ−クロロトルエン、ｐ−ジエチルベンゼン、ｓｅｃ−ブチルベンゼン、ｔｅｒｔ−ブチルベンゼン、γ―ブチロラクトン、イソブチルアルコール、イソホロン、エチレングリコールジエチルエーテル、エチレングリコールジブチルエーテル、エチレングリコールモノイソプロピルエーテル、エチレングリコールモノエチルエーテル、エチレングリコールモノエチルエーテルアセテート、エチレングリコールモノターシャリーブチルエーテル、エチレングリコールモノブチルエーテル、エチレングリコールモノブチルエーテルアセテート、エチレングリコールモノプロピルエーテル、エチレングリコールモノヘキシルエーテル、エチレングリコールモノメチルエーテル、エチレングリコールモノメチルエーテルアセテート、ジイソブチルケトン、ジエチレングリコールジエチルエーテル、ジエチレングリコールジメチルエーテル、ジエチレングリコールモノイソプロピルエーテル、ジエチレングリコールモノエチルエーテルアセテート、ジエチレングリコールモノブチルエーテル、ジエチレングリコールモノブチルエーテルアセテート、ジエチレングリコールモノメチルエーテル、シクロヘキサノール、シクロヘキサノールアセテート、シクロヘキサノン、ジプロピレングリコールジメチルエーテル、ジプロピレングリコールメチルエーテルアセテート、ジプロピレングリコールモノエチルエーテル、ジプロピレングリコールモノブチルエーテル、ジプロピレングリコールモノプロピルエーテル、ジプロピレングリコールモノメチルエーテル、ダイアセトンアルコール、トリアセチン、トリプロピレングリコールモノブチルエーテル、トリプロピレングリコールモノメチルエーテル、プロピレングリコールジアセテート、プロピレングリコールフェニルエーテル、プロピレングリコールモノエチルエーテル、プロピレングリコールモノエチルエーテルアセテート、プロピレングリコールモノブチルエーテル、プロピレングリコールモノプロピルエーテル、プロピレングリコールモノメチルエーテル、プロピレングリコールモノメチルエーテルアセテート、プロピレングリコールモノメチルエーテルプロピオネート、ベンジルアルコール、メチルイソブチルケトン、メチルシクロヘキサノール、酢酸n−アミル、酢酸n−ブチル、酢酸イソアミル、酢酸イソブチル、酢酸プロピル、二塩基酸エステル等が挙げられる。
【００３７】
中でも、本発明の顔料の分散が良好なことから、プロピレングリコールモノメチルエーテルアセテート、プロピレングリコールモノエチルエーテルアセテート、エチレングリコールモノメチルエーテルアセテート、エチレングリコールモノエチルエーテルアセテート等のグリコールアセテート類やシクロヘキサノン等のケトン類を用いることが好ましい。
溶剤は、１種を単独で、若しくは２種以上を混合して用いることができる。
溶剤は、着色組成物を適正な粘度に調節し、目的とする均一な膜厚のフィルタセグメントを形成できることから、顔料の全重量を基準（１００重量％）にして、８００〜４０００重量％の量で用いることが好ましい。
【００３８】
（その他添加剤）
本発明の着色組成物には、組成物の経時粘度を安定化させるために貯蔵安定剤を含有させることができる。
貯蔵安定剤としては、例えば、ベンジルトリメチルアンモニウムクロライド、ジエチルヒドロキシアミン等の４級アンモニウムクロライド類；乳酸、シュウ酸等の有機酸類；前記有機酸のメチルエステル類；ｔ−ブチルピロカテコール等のカテコール類；トリフェニルホスフィン、テトラエチルホスフィン、テトラフェニルフォスフィン等の有機ホスフィン類；亜リン酸塩類等が挙げられる。
【００３９】
（着色組成物の製造方法）
本発明の着色組成物は、上記ローダミン系染料の金属レーキ顔料および必要に応じて併用顔料を、透明樹脂、その前駆体又はそれらの混合物からなる顔料担体中に、三本ロールミル、二本ロールミル、サンドミル、ニーダー、アトライター等の各種分散手段を用いて微細に分散して製造することができる。本発明の着色組成物が２種以上の顔料を含有する場合には、顔料を別々に顔料担体に分散したものを混合して製造することもできる。
本発明の着色組成物は、遠心分離、焼結フィルタ、メンブレンフィルタ等の手段にて、５μｍ以上の粗大粒子、好ましくは１μｍ以上の粗大粒子、さらに好ましくは０．５μｍ以上の粗大粒子及び混入した塵の除去を行うことが好ましい。粗大粒子が存在すると、カラーフィルタに異物が残り、実用上の問題が生じるだけでなく、塗布工程において、配管やノズルに異物が詰まり、製造上の重大な問題が生じる。
【００４０】
次に、本発明のカラーフィルタについて詳細に説明する。
本発明のカラーフィルタは、少なくとも１つの赤色フィルタセグメント、少なくとも１つの緑色フィルタセグメントおよび少なくとも１つの青色フィルタセグメントを備えるカラーフィルタであって、少なくとも１つの赤色フィルタセグメントが、本発明のカラーフィルタ用着色組成物により形成されてなるものである。
また、本発明のカラーフィルタは、少なくとも１つのマゼンタ色フィルタセグメント、少なくとも１つのシアン色フィルタセグメントおよび少なくとも１つのイエロー色フィルタセグメントを備えるカラーフィルタであって、少なくとも１つのマゼンタ色フィルタセグメントが、本発明のカラーフィルタ用着色組成物により形成されてなるものである。
【００４１】
本発明のカラーフィルタは、印刷法またはフォトリソグラフィー法により製造することができる。
印刷法によるフィルタセグメントの形成は、印刷インキとして調製した着色組成物の印刷と乾燥を繰り返すだけでパターン化ができるため、カラーフィルタの製造法としては、低コストで量産性に優れている。更に、印刷技術の発展により高い寸法精度及び平滑度を有する微細パターンの印刷を行うことができる。印刷を行うためには、印刷の版上にて、あるいはブランケット上にてインキが乾燥、固化しないような組成とすることが好ましい。また、印刷機上でのインキの流動性の制御も重要であり、分散剤や体質顔料によるインキ粘度の調整を行うこともできる。
【００４２】
フォトリソグラフィー法によりフィルタセグメントを形成する場合は、上記溶剤現像型あるいはアルカリ現像型着色レジストとして調製した着色組成物を、透明基板上に、スプレーコートやスピンコート、スリットコート、ロールコート等の塗布方法により、乾燥膜厚が０．２〜５μｍとなるように塗布する。必要により乾燥された膜には、この膜と接触あるいは非接触状態で設けられた所定のパターンを有するマスクを通して紫外線露光を行う。その後、溶剤又はアルカリ現像液に浸漬するか若しくはスプレー等により現像液を噴霧して未硬化部を除去して所望のパターンを形成したのち、同様の操作を他色について繰り返してカラーフィルタを製造することができる。更に、着色レジストの重合を促進するため、必要に応じて加熱を施すこともできる。フォトリソグラフィー法によれば、上記印刷法より精度の高いカラーフィルタが製造できる。
【００４３】
現像に際しては、アルカリ現像液として炭酸ナトリウム、水酸化ナトリウム等の水溶液が使用され、ジメチルベンジルアミン、トリエタノールアミン等の有機アルカリを用いることもできる。又、現像液には、消泡剤や界面活性剤を添加することもできる。
なお、紫外線露光感度を上げるために、上記着色レジストを塗布乾燥後、水溶性あるいはアルカリ水溶性樹脂、例えばポリビニルアルコールや水溶性アクリル樹脂等を塗布乾燥し酸素による重合阻害を防止する膜を形成した後、紫外線露光を行うこともできる。
本発明のカラーフィルタは、上記方法の他に電着法、転写法等により製造することができるが、本発明の着色組成物はいずれの方法にも用いることができる。なお、電着法は、基板上に形成した透明導電膜を利用して、コロイド粒子の電気泳動により各色フィルタセグメントを透明導電膜の上に電着形成することでカラーフィルタを製造する方法である。
又、転写法は剥離性の転写ベースシートの表面に、あらかじめフィルタセグメントを形成しておき、このフィルタセグメントを所望の基板に転写させる方法である。
【００４４】
緑色フィルタセグメントは、緑色顔料と顔料担体を含む通常の緑色着色組成物を用いて形成することができる。緑色顔料としては、例えばＣ．Ｉ．ピグメントグリーン７、１０、３６、３７、５８等が用いられる。
緑色顔料には、黄色顔料を併用することができる。併用可能な黄色顔料としては、Ｃ．Ｉ．ピグメントイエロー１、２、３、４、５、６、１０、１２、１３、１４、１５、１６、１７、１８、２４、３１、３２、３４、３５、３５：１、３６、３６：１、３７、３７：１、４０、４２、４３、５３、５５、６０、６１、６２、６３、６５、７３、７４、７７、８１、８３、９３、９４、９５、９７、９８、１００、１０１、１０４、１０６、１０８、１０９、１１０、１１３、１１４、１１５、１１６、１１７、１１８、１１９、１２０、１２３、１２６、１２７、１２８、１２９、１３８、１３９、１４７、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９８、１９９、２１３、２１４等を挙げることができる。
【００４５】
青色フィルタセグメントは、青色顔料と顔料担体を含む通常の青色着色組成物を用いて形成することができる。青色顔料としては、例えばＣ．Ｉ．ピグメントブルー１５、１５：１、１５：２、１５：３、１５：４、１５：６、１６、２２、６０、６４等が用いられる。
青色顔料には、Ｃ．Ｉ．ピグメントバイオレット１９、２３、２７、２９、３０、３２、３７、４０、４２、５０等の紫色顔料を併用することができる。
シアン色フィルタセグメントは、青色顔料と顔料担体を含む通常のシアン色着色組成物を用いて形成することができる。青色顔料としては、例えばＣ．Ｉ．ピグメントブルー１５、１５：１、１５：２、１５：３、１５：４、１５：６、１６、２２、６０、６４等の青色顔料を用いることができ、この中でも銅フタロシアニン系顔料のＣ．Ｉ．Ｐｉｇｍｅｎｔ  Ｂｌｕｅ  １５、１５：１、１５：２、１５：３、１５：４、１５：６が好ましい。
イエロー色フィルタセグメントは、黄色顔料と顔料担体を含む通常の黄色着色組成物を用いて形成することができる。黄色顔料としては、緑色顔料と併用可能な黄色顔料として例示した顔料を用いることができる。
【実施例】
【００４６】
以下に、本発明を実施例に基づいて説明するが、本発明はこれによって限定されるものではない。なお、実施例及び比較例中、「部」とは「重量部」を意味する。
まず、実施例及び比較例に用いたアクリル樹脂溶液と顔料分散体について説明する。
（アクリル樹脂の合成とその溶液の調製）
反応容器にシクロヘキサノン８００部を入れ、容器に窒素ガスを注入しながら１００℃に加熱して、同温度で、スチレン８０．０部、メタクリル酸４０．０部、メチルメタクリレート８５．０部、ｎ−ブチルメタクリレート９５．０部、及びアゾビスイソブチロニトリル２．０部の混合物を１時間かけて滴下して重合反応を行った。
滴下後、更に、１００℃で３時間反応させた後、アゾビスイソブチロニトリル２．０部をシクロヘキサノン５０部で溶解させたものを添加し、更に、１００℃で１時間反応を続けて、重量平均分子量が約３００００、酸価が８７ｍｇＫＯＨ／ｇのアクリル樹脂のシクロヘキサン溶液を得た。
室温まで冷却した後、樹脂溶液約２ｇをサンプリングして１８０℃、２０分加熱乾燥して不揮発分を測定し、測定結果に基づき、先に合成した樹脂溶液に不揮発分が２０重量％になるようにエチレングリコールモノメチルエーテルアセテートを添加してアクリル樹脂の溶液を調製した。
ここで、アクリル樹脂の重合平均分子量（Ｍｗ）は、ＴＳＫｇｅｌカラム（東ソー社製）を用い、ＲＩ検出器を装備したＧＰＣ（東ソー社製、ＨＬＣ−８１２０ＧＰＣ）で、展開溶媒にＴＨＦを用いて測定したポリスチレン換算の重量平均分子量（Ｍｗ）である。
また、アクリル樹脂の酸価は、ＪＩＳ  Ｋ  ００７０の電位差滴定法に準拠し、測定した酸価（ｍｇＫＯＨ／ｇ）である。
【００４７】
（顔料分散体１の調製）
下記の組成の混合物を均一に撹拌混合した後、アイガーミル（アイガージャパン社製「ミニモデルＭ−２５０ ＭＫII」）で２時間分散した後、５μｍのフィルタで濾過し顔料分散体１を調製した。
Ｃ．Ｉ．ピグメントレッド８１                             ：１１．０部
分散剤（日本ルーブリゾール社「ソルスパーズ２００００」） ：  １．０部
アクリル樹脂溶液                                         ：４０．０部
シクロヘキサノン                                         ：４８．０部
（顔料分散体２〜１９の調製）
Ｃ．Ｉ．ピグメントレッド８１を表１に示す顔料に置き換えた以外は、顔料分散体１と同様にして顔料分散体２〜１９を作製した。表１には、顔料分散体の調製にローダミン系染料の金属レーキ顔料を使用した場合には、沈殿剤も合わせて記載した。
【００４８】
【表１】
2010191304.tif 000002
【００４９】
（レジスト材１の調製）
下記の混合物を均一になるように攪拌混合した後、１．０μmのフィルタで濾過して、アルカリ現像型レジスト材１を得た。
顔料分散体１                                            ：６０．０部
先に調製したアクリル樹脂溶液                            ：１１．０部
トリメチロールプロパントリアクリレート                  ：  ４．２部
（新中村化学社製「ＮＫエステルＡＴＭＰＴ」）
光重合開始剤（チバ・ジャパン社製「イルガキュアー９０７」） ： １．２部
増感剤（保土ヶ谷化学社製「ＥＡＢ−Ｆ」）                  ： ０．４部
エチレングリコールモノメチルエーテルアセテート           ：２３．２部
【００５０】
（レジスト材２〜２８の調整）
以下、顔料分散体１を表２に示す顔料分散体と配合量に変えた以外は、レジスト材１と同様にしてアルカリ現像型レジスト材２〜２８を得た。なお一部のレジスト材では顔料分散体を併用しているが、顔料分散体の全量は全てのレジスト材において６０部である。
【００５１】
【表２】
2010191304.tif 000003
【００５２】
［実施例１〜１６および比較例１〜５：レジスト材の評価］
得られたレジスト材の中で、ローダミン系染料の金属レーキ顔料を使用した赤色レジスト材とマゼンタ色レジスト材塗膜の耐候性（耐熱性、耐光性、耐溶剤性）試験を下記の方法で行った。耐候性試験の結果を表３に示す。
（塗膜耐熱性試験の方法）
透明基板上に乾燥塗膜が約２．５μmとなるようにレジスト材を塗布し、所定のパターンを有するマスクを通して紫外線露光を行った後、スプレーによりアルカリ現像液を噴霧して未硬化部を除去し、所望のパターンを形成した。その後、オーブンで２３０℃１時間加熱、放冷後、得られた塗膜のＣ光源での色差１（Ｌ＊(１)，ａ＊(１)，ｂ＊(１)）を顕微分光光度計（オリンパス光学社製「ＯＳＰ−ＳＰ2００」）を用いて測定した。さらにその後、耐熱試験としてオーブンで２５０℃１時間加熱し、Ｃ光源での色差２（Ｌ＊(２)，ａ＊(２)，ｂ＊(２)）を測定した。
測定した色差値を用いて、下記計算式により、色差変化率ΔＥａｂ＊を算出し、塗膜の耐熱性を下記の３段階で評価した。
ΔＥａｂ＊ = √((L*(2)- L*(1))2+ (a*(2)- a*(1)) 2+( b*(2)- b*(1)) 2) 
○：ΔＥａｂ＊が２．５未満 
△：ΔＥａｂ＊が２．５以上、５．０未満
×：ΔＥａｂ＊が５．０以上
【００５３】
（塗膜耐光性試験の方法）
塗膜耐熱性試験と同じ手順で試験用基板を作製し、Ｃ光源での色差１（Ｌ＊(１)，ａ＊(１)，ｂ＊(１)）を顕微分光光度計（オリンパス光学社製「ＯＳＰ−ＳＰ2００」）を用いて測定した。その後、基板を耐光性試験機（ＴＯＹＯＳＥＩＫＩ社製「ＳＵＮＴＥＳＴ  ＣＰＳ＋」）に入れ、５００時間放置した。基板を取り出した後、Ｃ光源での色差２（Ｌ＊(２)，ａ＊(２)，ｂ＊(２)）を測定し、塗膜耐熱性試験と同様にして色差変化率ΔＥａｂ＊を算出し、耐熱性と同様の基準により塗膜の耐光性を３段階で評価した。
【００５４】
（塗膜耐溶剤性試験の方法）
耐熱性試験と同じ手順で試験用基板を作製し、Ｃ光源での色差１（Ｌ＊(１)，ａ＊(１)，ｂ＊(１)）を顕微分光光度計（オリンパス光学社製「ＯＳＰ−ＳＰ2００」）を用いて測定した。その後、基板をＮ−メチルピロリドンに３０分間浸漬した。基板を取り出した後、Ｃ光源での色差２（Ｌ＊(２)，ａ＊(２)，ｂ＊(２)）を測定し、塗膜耐熱性試験と同様にして色差変化率ΔＥａｂ＊を算出し、耐熱性と同様の基準により塗膜の耐溶剤性を３段階で評価した。
【００５５】
【表３】
2010191304.tif 000004
【００５６】
沈殿剤がリンを含有するコンプレックスアシッドであるローダミン系染料の金属レーキ顔料を使用した実施例１〜１５のレジスト材は、耐候性が良好な結果であった。実施例１６のレジスト材は、沈殿剤がリンを含有しないコンプレックスアシッドであるローダミン系染料の金属レーキ顔料（Ｃ．Ｉ．ピグメントバイオレット１：２）を併用しているため、耐候性がやや悪い結果となっているが、カラーフィルタに用いるには問題無い品位であった。これに対し比較例１〜５のレジスト材は、ローダミン系染料の金属レーキ顔料として、沈殿剤がリンを含有しないコンプレックスアシッドであるローダミン系染料の金属レーキ顔料のみを使用しているため、耐候性が悪い結果となった。
【００５７】
［実施例１７〜３３、および比較例６〜１２：カラーフィルタの評価］
表４に示すレジスト材を用いてカラーフィルタを作製し、その品位を確認した。まず、カラーフィルタの作製方法について説明する。
（カラーフィルタの作製）
ガラス基板上にブラックマトリクスをパターン加工し、該基板上にスピンコーターでレジスト材１を塗布し、着色被膜を形成した。該被膜にフォトマスクを介して、超高圧水銀ランプを用いて３００ｍJ/cm2の紫外線を照射した。次いで２重量％の炭酸ナトリウム水溶液からなるアルカリ現像液によりスプレー現像して未露光部分を取り除いた後、イオン交換水で洗浄し、この基板を２３０℃で２０分加熱して、膜厚２．５μｍの赤色フィルタセグメントを形成した。同様の方法により、レジスト材１２、１３を用いて膜厚２．５μｍの緑色フィルタセグメント、青色フィルタセグメントを形成し、原色系カラーフィルタを得た（実施例１７）。以下、同様の方法により、表４に示すレジスト材の組み合わせで実施例１８〜２４、比較例６〜８の原色系カラーフィルタを得た。さらに同様の方法により、表４に示すレジスト材の組み合わせで膜厚２．５μｍのシアン色、黄色、マゼンタ色のフィルタセグメントを形成して、実施例２５〜３３、比較例９〜１２の補色系カラーフィルタを得た。
【００５８】
【表４】
2010191304.tif 000005
【００５９】
実施例１７〜２４及び比較例６〜８で得られた原色系カラーフィルタにおいて、下記の方法で色再現性の評価を行った。また、実施例２５〜３３及び比較例９〜１２で得られた補色系カラーフィルタにおいて、下記の方法で分光特性の評価を行った。
（原色系カラーフィルタにおける色再現性の評価）
得られたカラーフィルタに、冷陰極蛍光管光源を用いて光を照射した際のＲＧＢ３色の色度を求めた。このＲＧＢ３色の色度を頂点とした三角形の面積を、カラーフィルタのNTSC比（アメリカNational Television System Committee(NTSC)により定められた標準方式の３原色、赤（0.67, 0.33）、緑（0.21, 0.71）、青（0.14, 0.08）により囲まれる面積）で定められたＲＧＢ３色の三角形の面積を１００とした際の比率で色再現性（色再減領域）の評価を行った。
【００６０】
（補色系カラーフィルタにおける分光特性の評価方法）
分光特性は、顕微分光光度計（オリンパス光学社製「ＯＳＰ−ＳＰ１００」）を用いて分光スペクトルの測定を行った。分光特性の評価は波長４００〜４５０ｎｍにおける最大透過率の値により、下記の３段階で評価した。
○：４００〜４５０ｎｍにおける最大透過率の値が８０％以上 
△：４００〜４５０ｎｍにおける最大透過率の値が７０％以上、８０％未満
×：４００〜４５０ｎｍにおける最大透過率の値が７０％未満
得られたカラーフィルタの色再現性と分光特性の評価結果を表５に示す。なお、表５には、それぞれのカラーフィルタに使用した赤色レジスト材もしくはマゼンタ色レジスト材の番号と耐候性評価の結果も合わせて記載した。
【００６１】
【表５】
2010191304.tif 000006
【００６２】
沈殿剤がリンを含有するコンプレックスアシッドであるローダミン系染料の金属レーキ顔料を含むレジスト材を用いて作製された実施例１７〜２４のカラーフィルタは色再現性が良く、実施例２５〜３２のカラーフィルタは分光特性が良好であった。実施例３３のカラーフィルタ作製に用いたレジスト材２２は、Ｃ．Ｉ．ピグメントレッド１２２を併用しているため、分光特性が若干劣っているが、カラーフィルタとしては使用上、問題ない品位であった。これに対し、比較例６、７、９〜１１のカラーフィルタは、作製に用いたレジスト材がローダミン系染料の金属レーキ顔料を使用しており色再現性は良好であるが、レーキ化に用いる沈殿剤がリン（Ｐ）ではなくケイ素（Ｓｉ）を含有しているため、耐候性に劣るカラーフィルタであった。また、比較例８と１２のカラーフィルタは、作製に用いたレジスト材にローダミン系染料の金属レーキ顔料が含まれていないため、色再現性や分光特性が良好ではなかった。
これらの結果より、赤色またはマゼンタ色のレジスト材において、レーキ化に用いる沈殿剤がリンを含有するコンプレックスアシッドであるローダミン系染料の金属レーキ顔料を用いると、色再現性、分光特性が良く、耐候性も良好なカラーフィルタが得られる。